(57)【要約】  本発明は、分岐マルチブロックポリベンゾイミダゾール−ベンズアミド共重合体及びこれの製造方法に関するもので、特に、化学式１で表される繰り返し単位からなる分岐マルチブロックポリベンゾイミダゾール−ベンズアミド系共重合体及びこれの製造方法、前記分岐マルチブロック共重合体を利用した電解質膜、硬粘性電解質ペースト/ゲル及びこれらの製造方法、前記電解質膜と硬粘性電解質ペースト/ゲルを利用した膜−電極接合体及びこれの製造方法、前記膜−電極接合体が適用された燃料電池に関するものである。  本発明による電解質膜は、広い温度範囲で高い水素イオン伝導度を有しながらも、機械的物性、耐化学性及び熱安定性に優れているだけではなく、リン酸ドープによる膜物性の低下を効果的に制御して、低いリン酸ドープ水準でも高い水素イオン伝導度を具現する効果があり、本発明による硬粘性電解質ペースト/ゲルは、電極を均一に被覆して燃料電池の作動性能を向上させる効果がある。
2008512561.tif 000002
【特許請求の範囲】
【請求項１】
下記化学式１で表される繰り返し単位からなることを特徴とする分岐マルチブロックポリベンゾイミダゾール−ベンズアミド共重合体。
【化１】
2008512561.tif 000023
式中、ＡＺは、化学式２及び化学式３からなる群から選択される１種以上の繰り返し単位を含み、ＡＭは、化学式４、化学式５、化学式６及び化学式７からなる群から選択される１種以上の繰り返し単位を含む。
【化２】
2008512561.tif 000024
【化３】
2008512561.tif 000025
【化４】
2008512561.tif 000026
【化５】
2008512561.tif 000027
【化６】
2008512561.tif 000028
【化７】
2008512561.tif 000029
上記化学式１〜７において、
Ａｒ、Ａｒ２、Ａｒ２’、Ａｒ９は、同一または相異なっており、それぞれ一つ以上の環を有することができる４価芳香族またはヘテロ芳香族基であり、
Ａｒ１、Ａｒ１’、Ａｒ５、Ａｒ６、Ａｒ７、Ａｒ７”は、同一または相異なっており、それぞれ一つ以上の環を有することができる２価芳香族またはヘテロ芳香族基であり、
Ａｒ３、Ａｒ４’、Ａｒ８は、同一または相異なっており、それぞれ一つ以上の環を有することができる３価芳香族またはヘテロ芳香族基であり、
Ｘは、同一または相異なっており、それぞれ酸素、硫黄または水素原子を含有するアミノ基、炭素数１〜２０の基、またはアリール基であって、
ａは、０＜ａ＜１であり、ａ’は、０＜ａ’＜１であって、
１≦ｍ＜１０，０００であり、１≦ｎ＜１０，０００であり、１≦ｋ＜１０，０００である。
【請求項２】
芳香族及びヘテロ芳香族テトラアミノ化合物から選択される１種以上の化合物；
カルボン酸単量体１個当たり二つ以上の酸性基を含む芳香族及びヘテロ芳香族カルボン酸及びこれのエステルから選択される１種以上の化合物；
芳香族及びヘテロ芳香族ジアミノカルボン酸から選択される１種以上の化合物；
芳香族及びヘテロ芳香族アミノカルボン酸、並びに芳香族及びヘテロ芳香族ジアミノ化合物から選択される１種以上の化合物；及び
芳香族及びヘテロ芳香族トリカルボン酸及びテトラカルボン酸から選択される１種以上の化合物；
を不活性ガス下でポリリン酸に溶かし、３００℃以下で重合することを特徴とする、請求項１に記載の分岐マルチブロックポリベンゾイミダゾール−ベンズアミド共重合体の製造方法。
【請求項３】
(ａ)芳香族及びヘテロ芳香族テトラアミノ化合物と芳香族及びヘテロ芳香族カルボン酸に、芳香族及びヘテロ芳香族トリカルボン酸及びテトラカルボン酸から選択される１種以上の化合物を分岐剤として使用するが、分岐剤は、分岐ＡＺブロックの製造時に使用されるテトラアミノ化合物の含量を基準に、０．０１〜３０モル％の含量で使用して、まずアゾール系ＡＺブロックを製造する段階；
(ｂ)前記ＡＺブロックを構成する化合物を不活性ガス下でポリリン酸に溶かし、３００℃以下の温度で８時間以下攪拌した後、芳香族及びヘテロ芳香族ジアミノカルボン酸を、ＡＺブロックを構成するテトラアミノ化合物の含量を基準に、０．０１〜９９．９９モル％の含量で使用して分岐ＡＺブロックと
【化８】
2008512561.tif 000030
とが交互に化学的に結合された共重合体
【化９】
2008512561.tif 000031
を製造する段階；及び
(ｃ)前記共重合体溶液に芳香族及びヘテロ芳香族ジアミノカルボン酸を加えて４８時間以下攪拌した後、芳香族及びヘテロ芳香族アミノカルボン酸、及び芳香族及びヘテロ芳香族ジアミノ化合物から選択される１種以上の化合物、 芳香族及びヘテロ芳香族カルボン酸から選択される１種以上の化合物と、芳香族及びヘテロ芳香族トリカルボン酸及びテトラカルボン酸などを、ＡＺブロックを構成するテトラアミノ化合物の含量を基準に、０．０１〜４９．９９モル％の含量で使用して、前記化学式１で表される繰り返し単位からなる分岐マルチブロック共重合体を製造する段階を含んでなることを特徴とする、請求項２に記載の分岐マルチブロックポリベンゾイミダゾール−ベンズアミド共重合体の製造方法。
【請求項４】
(ａ’)芳香族及びヘテロ芳香族ジアミノカルボン酸を不活性ガス下でポリリン酸に溶かし、３００℃以下の温度で８時間以下攪拌して、まず
【化１０】
2008512561.tif 000032
を製造する段階；
(ｂ’)芳香族及びヘテロ芳香族アミノカルボン酸並びに芳香族及びヘテロ芳香族ジアミノ化合物から選択される１種以上の化合物と、 芳香族及びヘテロ芳香族カルボン酸から選択される１種以上の化合物と、芳香族及びヘテロ芳香族トリカルボン酸及びテトラカルボン酸とを、
【化１１】
2008512561.tif 000033
を構成する芳香族及びヘテロ芳香族ジアミノカルボン酸化合物の含量を基準に０．０１〜９９．９９モル％の含量で使用し、２２０℃以下の温度で４８時間以下攪拌して繰り返し単位
【化１２】
2008512561.tif 000034
からなるマルチブロック共重合体を製造する段階；及び
(ｃ’)芳香族及びヘテロ芳香族テトラアミノ化合物と芳香族及びヘテロ芳香族カルボン酸に、さらに芳香族及びヘテロ芳香族トリカルボン酸及びテトラカルボン酸を分岐剤として使用し、前記分岐剤は、
【化１３】
2008512561.tif 000035
を構成する芳香族及びヘテロ芳香族ジアミノカルボン酸化合物の含量を基準に、１０〜１０００モル％の含量で使用し、２２０℃以下の温度で４８時間以下攪拌して、前記化学式１で表される繰り返し単位からなる分岐マルチブロック共重合体を製造する段階を含んでなることを特徴とする、請求項２に記載の分岐マルチブロックポリベンゾイミダゾール−ベンズアミド共重合体の製造方法。
【請求項５】
前記芳香族及びヘテロ芳香族テトラアミノ化合物は、３，３’，４，４’−テトラアミノビフェニル、２，３，５，６−テトラアミノピリジン、１，２，４，５−テトラアミノベンゼン、ビス(３，４−ジアミノフェニル)スルホン、ビス(３，４−ジアミノフェニル)エーテル、３，３’，４，４’−テトラアミノベンゾフェノン、３，３’，４，４’−テトラアミノジフェニルメタン、及び３，３’，４，４’−テトラアミノジフェニルジメチルメタン、及びこれらの塩、及びこれらのモノ−、ジ−、トリ−、及びテトラヒドロクロライド誘導体からなる群から１種以上選択して使用することを特徴とする、請求項２に記載の分岐マルチブロックポリベンゾイミダゾール−ベンズアミド共重合体の製造方法。
【請求項６】
前記芳香族カルボン酸は、２，３−ビス(４−カルボキシルフェニル)キノキサリン、１，４−フェニレン−ビス−[３−(４’−カルボキシルフェニル)チオウレア]、ｐ−フェニレン−２，２’−ビス[５(６)−カルボキシルベンゾイミダゾール]、ビス(４−カルボキシルフェニル)ホスフィン酸、ビス(４−カルボキシルフェニル)フェニルメタノール、ビス(４−カルボキシルフェニル)フェニルホスフィンオキシド、５−ホスフィノイソフタル酸、イソフタル酸、テレフタル酸、フタル酸、５−ヒドロキシイソフタル酸、４−ヒドロキシイソフタル酸、２−ヒドロキシイソフタル酸、２，５−ジヒドロキシテレフタル酸、２，６−ジヒドロキシイソフタル酸、４，６−ジヒドロキシイソフタル酸、２，３−ジヒドロキシフタル酸、２，４−ジヒドロキシフタル酸、３，４−ジヒドロキシフタル酸、３−フルオロフタル酸、５−フルオロイソフタル酸、２−フルオロテレフタル酸、テトラフルオロフタル酸、テトラフルオロイソフタル酸、テトラフルオロテレフタル酸、１，４−ナフタレンジカルボン酸、１，５−ナフタレンジカルボン酸、２，６−ナフタレンジカルボン酸、２，７−ナフタレンジカルボン酸、ジフェン酸、１，８−ジヒドロキシナフタレン−３，６−ジカルボン酸、ビス(４−カルボキシフェニル)エーテル、ベンゾフェノン−４，４’−ジカルボン酸、ビス(４−カルボキシフェニル)スルホン、ビフェニル−４，４’−ジカルボン酸、４−トリフルオロメチルフタル酸、２，２−ビス(４−カルボキシフェニル)ヘキサフルオロプロパン、４，４’−スチルベンジカルボン酸、４−カルボキシ桂皮酸からなる芳香族ジカルボン酸；これらのＣ１〜Ｃ２０−アルキルエステル、Ｃ５〜Ｃ１２−アリールエステル；これらの酸無水物及びこれらの酸クロライドからなる群から１種以上選択して使用することを特徴とする、請求項２に記載の分岐マルチブロックポリベンゾイミダゾール−ベンズアミド共重合体の製造方法。
【請求項７】
前記へテロ芳香族カルボン酸は、ピリジン−２，５−ジカルボン酸、ピリジン−３，５−ジカルボン酸、ピリジン−２，６−ジカルボン酸、ピリジン−２，４−ジカルボン酸、４−フェニル−２，５−ピリジンジカルボン酸、３，５−ピラゾールジカルボン酸、２，６−ピリミジンジカルボン酸、２，５−ピリミジンジカルボン酸、ベンゾイミダゾール−５，６−ジカルボン酸；これらのＣ１〜Ｃ２０−アルキルエステル、Ｃ５〜Ｃ１２−アリールエステル；これらの酸無水物及びこれらの酸クロライドからなる群から１種以上選択して使用することを特徴とする、請求項２に記載の分岐マルチブロックポリベンゾイミダゾール−ベンズアミド共重合体の製造方法。
【請求項８】
前記分岐剤として使用される芳香族トリカルボン酸；これらのＣ１〜Ｃ２０−アルキルエステル、Ｃ５〜Ｃ１２−アリールエステル；これらの酸無水物及びこれらの酸クロライドは、１，３，５−ベンゼントリカルボン酸(トリメシン酸)、１，２，４−ベンゼントリカルボン酸(トリメリト酸)、３，５，３’−ビフェニルトリカルボン酸、及び３，５，４’−ビフェニルトリカルボン酸からなる群から１種以上選択して使用し、
前記分岐剤として使用される芳香族テトラカルボン酸またはテトラカルボン酸；これらのＣ１〜Ｃ２０−アルキルエステル、またはＣ５〜Ｃ１２−アリールエステル；これらの酸無水物及びこれらの酸クロライドは、３，５，３’，５’−ビフェニルテトラカルボン酸、１，２，４，５−ベンゼンテトラカルボン酸、ベンゾフェノンテトラカルボン酸、３，３’，４，４’−ビフェニルテトラカルボン酸、２，２’，３，３’−ビフェニルテトラカルボン酸、１，２，５，６−ナフタレンテトラカルボン酸、及び１，４，５，８−ナフタレンテトラカルボン酸からなる群から１種以上選択して使用し、
前記分岐剤として使用されるヘテロ芳香族トリカルボン酸及びテトラカルボン酸；これらのＣ１〜Ｃ２０−アルキルエステル、Ｃ５〜Ｃ１２−アリールエステル；及びこれらの酸無水物は、２，４，６−ピリジントリカルボン酸を使用することを特徴とする、請求項２に記載の分岐マルチブロックポリベンゾイミダゾール−ベンズアミド共重合体の製造方法。
【請求項９】
前記芳香族及びヘテロ芳香族ジアミノカルボン酸は、３，４−ジアミノ安息香酸、これのモノ−及びジヒドロクロライド誘導体からなる群から１種以上選択して使用することを特徴とする、請求項２に記載の分岐マルチブロックポリベンゾイミダゾール−ベンズアミド共重合体の製造方法。
【請求項１０】
前記芳香族及びヘテロ芳香族アミノカルボン酸は、４−アミノ安息香酸、３−アミノ安息香酸、４−アミノ−２−スルホ安息香酸、４−アミノ−３−スルホ安息香酸、４−アミノ−２−スルホ安息香酸、２−アミノピリミジン−５−カルボン酸、６−アミノピリジン−３−カルボン酸、５−アミノピリジン−２−カルボン酸、５−アミノピラジン−２−カルボン酸、５−アミノピリミジン−２−カルボン酸、２−(フェニル)−ｐ−アミノ安息香酸、及び３−(フェニル)−ｐ−アミノ安息香酸からなる群から１種以上選択して使用することを特徴とする、請求項２に記載の分岐マルチブロックポリベンゾイミダゾール−ベンズアミド共重合体の製造方法。
【請求項１１】
前記芳香族及びヘテロ芳香族ジアミノ化合物は、ベンゼン−１，４−ジアミン、２，５−ジアミノベンゼンスルホン酸、ピラジン−２，５−ジアミン、ピリジン−２，５−ジアミン、２−(フェニル)ベンゼン−１，４−ジアミン、ピリミジン−２，５−ジアミン、２−(ピリジン−３−イル)ベンゼン−１，４−ジアミン、２−(ピリジン−２−イル)ベンゼン−１，４−ジアミン、２−(ピリジン−５−イル)ベンゼン−１，４−ジアミン、４，４’−ジアミノビフェニル、３，３’−ジアミノビフェニル、３，４’−ジアミノビフェニル、５−アミノ−２−(ｐ−アミノフェニル)ベンゼンスルホン酸、２−アミノ−５−(ｐ−アミノフェニル)ベンゼンスルホン酸、及び４，４’−ジアミノ−２−フェニルビフェニルからなる群から１種以上選択して使用することを特徴とする、請求項２に記載の分岐マルチブロックポリベンゾイミダゾール−ベンズアミド共重合体の製造方法。
【請求項１２】
前記分岐マルチブロックポリベンゾイミダゾール−ベンズアミド共重合体は、アゾール系ＡＺ繰り返し単位の数が１０以上であり、アミド系ＡＭ繰り返し単位の数が１以上であることを特徴とする、請求項２に記載の分岐マルチブロックポリベンゾイミダゾール−ベンズアミド共重合体の製造方法。
【請求項１３】
前記分岐マルチブロックポリベンゾイミダゾール−ベンズアミド共重合体は、ベンゾイミダゾール−ベンズアミド繰り返し単位を含む下記化学式８で表される化合物であることを特徴とする、請求項１に記載の分岐マルチブロックポリベンゾイミダゾール−ベンズアミド共重合体。
【化１４】
2008512561.tif 000036
前記化学式８において、
Ａｒ１１は、
【化１５】
2008512561.tif 000037
であり、
Ａｒ１２は、
【化１６】
2008512561.tif 000038
であり、
Ａｒ１３は、
【化１７】
2008512561.tif 000039
であり、
ｃは、０＜ｃ＜１であって、
１≦ｍ＜１０，０００であり、１≦ｎ＜１０，０００であり、１≦ｋ＜１０，０００である。
【請求項１４】
請求項１に記載のマルチブロックポリベンゾイミダゾール−ベンズアミド共重合体から製造されることを特徴とする、マルチブロックポリベンゾイミダゾール−ベンズアミド共重合体電解質膜。
【請求項１５】
請求項１に記載のポリリン酸含有マルチブロックポリベンゾイミダゾール−ベンズアミド共重合体溶液を支持体上に直接塗布した後、塗布された溶液から膜が形成されるまでポリリン酸溶媒の加水分解を誘導して製造することを特徴とする、マルチブロックポリベンゾイミダゾール−ベンズアミド共重合体電解質膜の製造方法。
【請求項１６】
請求項１に記載のマルチブロックポリベンゾイミダゾール−ベンズアミド共重合体溶液から製造されることを特徴とする、マルチブロックポリベンゾイミダゾール−ベンズアミド共重合体硬粘性電解質ペースト/ゲル。
【請求項１７】
請求項１に記載のポリリン酸含有マルチブロックポリベンゾイミダゾール−ベンズアミド共重合体溶液に少量の水を添加し攪拌して、ポリリン酸の加水分解を誘導すると同時に、残っている水を除去して製造することを特徴とする、マルチブロックポリベンゾイミダゾール−ベンズアミド共重合体硬粘性電解質ペースト/ゲルの製造方法。
【請求項１８】
前記マルチブロックポリベンゾイミダゾール−ベンズアミド共重合体硬粘性電解質ペースト/ゲルは、リン酸含有量が５０〜２００重量％であることを特徴とする、請求項１６または１７に記載のマルチブロックポリベンゾイミダゾール−ベンズアミド共重合体硬粘性電解質ペースト/ゲルの製造方法。
【請求項１９】
請求項１４に記載のマルチブロックポリベンゾイミダゾール−ベンズアミド共重合体電解質膜及び請求項１６に記載のマルチブロックポリベンゾイミダゾール−ベンズアミド共重合体硬粘性電解質ペースト/ゲルから製造されることを特徴とする、膜−電極接合体。
【請求項２０】
請求項１４に記載のマルチブロックポリベンゾイミダゾール−ベンズアミド共重合体電解質膜に、請求項１６に記載のマルチブロックポリベンゾイミダゾール−ベンズアミド共重合体硬粘性電解質ペースト/ゲル及び貴金属ベースの触媒を含有する電極を被覆することを特徴とする、膜−電極接合体の製造方法。
【請求項２１】
請求項１９に記載の膜−電極接合体から製造されることを特徴とする、燃料電池。
【発明の詳細な説明】
【技術分野】
【０００１】
本発明は、分岐マルチブロックポリベンゾイミダゾール−ベンズアミド共重合体及びこれの製造方法に関するもので、 さらに詳しくは、広い温度範囲で高い水素イオン伝導度を有しながらも、機械的物性、耐化学性及び熱安定性に優れているだけではなく、リン酸ドープにより膜物性の低下を効果的に制御して、低いリン酸ドープ水準でも高い水素イオン伝導度を具現する効果がある電解質膜及び電極を均一に被覆して燃料電池の作動性能を向上させる硬粘性電解質ペースト/ゲルを製造できる、化学式１で表される繰り返し単位からなる分岐マルチブロックポリベンゾイミダゾール−ベンズアミド系共重合体及びこれの製造方法、前記分岐マルチブロックポリベンゾイミダゾール−ベンズアミド系共重合体を利用した電解質膜、硬粘性電解質ペースト/ゲル及びこれらの製造方法、前記電解質膜と硬粘性電解質ペースト/ゲルを利用した膜−電極接合体(MEA)及び前記膜−電極接合体が適用された燃料電池に関するものである。
【背景技術】
【０００２】
燃料電池は、燃料の化学的エネルギーを直接電気的エネルギーに変換させるエネルギー転換装置であって、高いエネルギー効率性と、汚染物排出の少ない親環境的な特徴により、次世代エネルギー源として研究開発されている。
【０００３】
水素を燃料とする無加湿高分子電解質燃料電池(polymer electrolyte membrane fuel cell, PEMFC)の場合、広い温度範囲で作動可能であるため、冷却装置の不要及び密封部品の簡素化、無加湿水素を燃料として使用するため、加湿器使用の排除、そして速い駆動などの長所により、車両用及び家庭用電源装置として脚光を浴びている。また、他の形態の燃料電池に比べ、電流密度が大きい高出力燃料電池であって、広い範囲の温度で作動されて、構造が簡単であり、速い始動と応答特性がある。
【０００４】
高温用燃料電池高分子電解質膜として、ポリアゾール系ポリベンゾイミダゾール[セラゾール(Celazole（登録商標）)]は、既に公知である。前記ポリベンゾイミダゾール重合体電解質膜を使用する燃料電池は、通常、無加湿水素を燃料として、１００℃以上、特に１２０℃以上の条件下で作動するため、冷却装置の不要及び密封部品の簡素化、加湿器使用の排除、そして膜−電極接合体(MEA)に存在する貴金属ベースの触媒の活性度を増加させることができる。一般に、天然ガスなどの炭化水素化合物を改質して燃料として使用する場合、相当量の一酸化炭素が改質ガス中に含まれるため、改質ガス後処理または浄化工程により一酸化炭素を除去しないと、触媒を被毒させて、燃料電池性能の致命的な低下を引き起こす。しかし、ポリアゾール系重合体電解質膜を使用する燃料電池の場合、高温作動が可能であり、一酸化炭素による触媒被毒が最小化されるため、高い濃度の一酸化炭素不純物が許容される。
【０００５】
既に公知のポリアゾール系ポリベンゾイミダゾール(PBI)は、一般に、３，３’，４，４’−テトラアミノビフェニルとイソフタル酸またはこれのエステルと溶融反応して、初期重合体を製造した後、再びこれを粉砕して、次に高温(４００℃以下)で固相重合して、ポリベンゾイミダゾール重合体を製造する。ポリベンゾイミダゾール膜を製造するためには、通常高圧反応器を利用して、高温高圧下で固相重合されたポリベンゾイミダゾールを、少量のリチウムクロライド(LiCl)が含有されたジメチルアセトアミド(DMAc)に溶解した後、通常の方法により膜を製造する。
【０００６】
ドイツ国特許第１０１０９８２４．４号は、高圧反応器を利用して高温高圧下でポリベンゾイミダゾールを、少量のリチウムクロライドを含有するジメチルアセトアミド(DMAc)に溶解した後、通常の方法により製造して、高い含量のジメチルアセトアミドを含む膜からジメチルアセトアミドを除去する方法を開示している。しかしながら、前記特許で開示した方法を利用して残留ジメチルアセトアミドを完全に除去するには、たくさんの工程上の難しさがあり、しかも、膜の製造後、後続工程をさらに施さなければならないなどの煩わしさがある。微量のジメチルアセトアミドが膜に残留する場合、燃料電池の作動時、貴金属ベースの触媒の活性度が残留ジメチルアセトアミドにより致命的に低下するため、ジメチルアセトアミド溶媒を利用してポリベンゾイミダゾール膜を製造する方法自体に問題点がある。
【０００７】
米国特許第５，５２５，４３６号は、通常の方法により製造されたポリベンゾイミダゾール膜をリン酸または硫酸などの強酸でドープして、イオン伝導性ポリベンゾイミダゾール電解質膜を製造する方法を開示している。通常の方法、即ち、高圧反応器を利用してポリベンゾイミダゾールをジメチルアセトアミドに溶解させた後、膜を製造する場合、製造された膜は、高い含量のジメチルアセトアミドを含むようになり、残留ジメチルアセトアミドを完全に除去しなければならず、製造されたポリベンゾイミダゾール膜にイオン伝導性を付与するためには、前記特許で開示する強酸ドープ後工程が必要であるが、溶液注入により製造された高い密度のポリベンゾイミダゾール膜に強酸をドープする方法は、効果的ではない。このような強酸ドープ後工程がポリベンゾイミダゾール膜にイオン伝導性を付与しても、無加湿、１４０℃でイオン伝導度は、０．１Ｓ/ｃｍを超えず、製造された高い密度のポリベンゾイミダゾール膜に後強酸ドープにより誘導された電解質膜のモルホロジー(Morphology)は、ポリベンゾイミダゾール−強酸相互間に最適化されないため、高温でドープされた強酸は、容易に電解質膜から分離され、作動時間によるイオン伝導度の急激な低下を招く。
【０００８】
米国特許第５，９４５，２３３号は、ポリベンゾイミダゾール硬粘性電解質ペースト/ゲルの製造方法を開示している。前記特許が開示するポリベンゾイミダゾール硬粘性電解質ペースト/ゲルを製造するためには、通常の方法により製造されたポリベンゾイミダゾールに付加的にリン酸及び水を添加した後、高温で攪拌し硬粘性電解質ペースト/ゲルを製造する工程上の煩わしさがある。
【０００９】
米国特許公開番号第２００４/００１２７５８８Ａ１号と第２００５/００５３８２０Ａ１号は、五つの段階の工程を通じて製造されたポリアゾール系イオン伝導性高分子電解質膜の提供を開示している。上記特許によると、初期重合体(Precursor)を製造する段階(イ)、初期重合体をポリリン酸に溶解させる段階(ロ)、初期重合体からポリアゾール系重合体を製造する段階(ハ)、支持体上に膜を形成させる段階(二)、形成された膜がそれ自体で支えられるまで処理する段階(ホ)などの五つの段階を通じてリン酸含有ポリアゾール系イオン伝導性高分子電解質膜の提供を開示して、また、段階(ハ)で製造されたポリアゾール系重合体を直接電極に塗布することにより、ポリアゾール系重合体皮膜が塗布された電極の提供を開示した。しかしながら、前記特許で開示する方法によると、ポリアゾール系重合体を製造するためには、高温で初期重合体を製造して、再び初期重合体をポリリン酸に溶解して、高温で初期重合体からポリアゾール系重合体を製造するなど、工程上の難点がある。しかも、前記特許は、段階(ハ)で製造された、ポリリン酸の含有されたポリアゾール系重合体を電極に直接塗布することにより、ポリアゾール系重合体皮膜が塗布された電極の提供を開示したが、これは、ポリアゾール系重合体の極めて高い粘度により、電極を均一に被覆するに困難があって、被覆された電極にイオン伝導性を付与するためには、被覆されたポリリン酸を加水分解しなければならないなどの後続工程が必要であるという問題点がある。
【特許文献１】ドイツ国特許第１０１０９８２４．４号
【特許文献２】米国特許第５，５２５，４３６号
【特許文献３】米国特許第５，９４５，２３３号
【特許文献４】米国特許公開第２００４/００１２７５８８Ａ１号公報
【特許文献５】米国特許公開第２００５/００５３８２０Ａ１号公報
【発明の開示】
【発明が解決しようとする課題】
【００１０】
上記のような従来技術の問題点を解決するために、本発明は、広い温度範囲で高い水素イオン伝導度を有しながらも、機械的物性、耐化学性及び熱安定性に優れているだけではなく、リン酸ドープにより膜物性の低下を効果的に制御して、低いリン酸ドープ水準でも高い水素イオン伝導度を具現する効果がある電解質膜及び電極を均一に被覆して燃料電池の作動性能を向上させる硬粘性（コンシステンシー）電解質ペースト/ゲルを製造することができる、下記化学式１で表される繰り返し単位からなる分岐マルチブロックポリベンゾイミダゾール−ベンズアミド共重合体及びこれの製造方法を提供することを目的とする。
【００１１】
本発明の他の目的は、前記分岐マルチブロックポリベンゾイミダゾール−ベンズアミド共重合体を利用した電解質膜、硬粘性電解質ペースト/ゲル及びこれらの製造方法を提供することにある。
【００１２】
本発明のまた他の目的は、前記電解質膜と硬粘性電解質ペースト/ゲルを利用した膜−電極接合体(MEA)及びこれの製造方法を提供することにある。
【００１３】
本発明のまた他の目的は、前記膜−電極接合体が適用された燃料電池を提供することにある。
【００１４】
本発明の上記目的及びその他の目的は、以下説明する本発明により全て達成できる。
【課題を解決するための手段】
【００１５】
上記の目的を達成するために、本発明は、下記化学式１で表される繰り返し単位からなる分岐マルチブロックポリベンゾイミダゾール−ベンズアミド共重合体を提供する。
【化１】
2008512561.tif 000003
式中、ＡＺは、化学式２及び化学式３からなる群から選択される１種以上の繰り返し単位を含み、ＡＭは、化学式４、化学式５、化学式６及び化学式７からなる群から選択される１種以上の繰り返し単位を含む。
【００１６】
【化２】
2008512561.tif 000004
【００１７】
【化３】
2008512561.tif 000005
【００１８】
【化４】
2008512561.tif 000006
【００１９】
【化５】
2008512561.tif 000007
【００２０】
【化６】
2008512561.tif 000008
【００２１】
【化７】
2008512561.tif 000009
上記化学式１〜７において、
Ａｒ、Ａｒ２、Ａｒ２’、Ａｒ９は、同一または相異なっており、それぞれ一つ以上の環を有することができる４価芳香族またはヘテロ芳香族基であり、
Ａｒ１、Ａｒ１’、Ａｒ５、Ａｒ６、Ａｒ７、Ａｒ７”は、同一または相異なっており、それぞれ一つ以上の環を有する２価芳香族またはヘテロ芳香族基であり、
Ａｒ３、Ａｒ４’、Ａｒ８は、同一または相異なっており、それぞれ一つ以上の環を有することができる３価芳香族またはヘテロ芳香族基であり、
Ｘは、同一または相異なっており、それぞれ酸素、硫黄または水素原子を含有するアミノ基、炭素数１〜２０の基、またはアリール基であって、
ａは、０＜ａ＜１であり、ａ’は、０＜ａ’＜１であって、
１≦ｍ＜１０，０００であり、１≦ｎ＜１０，０００であり、１≦ｋ＜１０，０００である。
【００２２】
また、本発明は、芳香族及びヘテロ芳香族テトラアミノ化合物から選択される１種以上の化合物；カルボン酸単量体１個当たり二つ以上の酸性基を含む芳香族及びヘテロ芳香族カルボン酸及びこれのエステルから選択される１種以上の化合物；芳香族及びヘテロ芳香族ジアミノカルボン酸から選択される１種以上の化合物；芳香族及びヘテロ芳香族アミノカルボン酸、及び芳香族及びヘテロ芳香族ジアミノ化合物から選択される１種以上の化合物；及び芳香族及びヘテロ芳香族トリカルボン酸及びテトラカルボン酸から選択される１種以上の化合物を不活性ガス下でポリリン酸に溶かし、３００℃以下の温度で重合することを特徴とする、分岐マルチブロックポリベンゾイミダゾール−ベンズアミド共重合体の製造方法を提供する。
【００２３】
また、本発明は、前記分岐マルチブロックポリベンゾイミダゾール−ベンズアミド共重合体溶液から製造されることを特徴とする電解質膜を提供する。
【００２４】
また、本発明は、前記分岐マルチブロックポリベンゾイミダゾール−ベンズアミド共重合体溶液を支持体上に直接塗布法により塗布した後、膜が形成されるまでポリリン酸溶媒の加水分解を誘導することを特徴とする電解質膜の製造方法を提供する。
【００２５】
また、本発明は、前記分岐マルチブロックポリベンゾイミダゾール−ベンズアミド共重合体溶液から製造されることを特徴とする硬粘性電解質ペースト/ゲルを提供する。
【００２６】
また、本発明は、前記分岐マルチブロックポリベンゾイミダゾール−ベンズアミド共重合体溶液に少量の水を添加し、ポリリン酸の加水分解を誘導することを特徴とする硬粘性電解質ペースト/ゲルの製造方法を提供する。
【００２７】
また、本発明は、前記電解質膜及び硬粘性電解質ペースト/ゲルから製造されることを特徴とする、膜−電極接合体及びこれの製造方法を提供する。
【００２８】
また、本発明は、前記膜−電極接合体から製造されることを特徴とする燃料電池を提供する。
【００２９】
本発明により得られる新規分岐マルチブロックポリベンゾイミダゾール−ベンズアミド共重合体は、前記米国特許公開番号第２００４/００１２７５８８Ａ１号と第２００５/００５３８２０Ａ１号に開示された、初期重合体（前駆体）を製造する段階(イ)、初期重合体をポリリン酸に溶解させる段階(ロ)、初期重合体からポリアゾール系重合体を製造する段階(ハ)を一つのまとまった段階、即ち、単量体から直接ポリアゾール−アミド系重合体を製造して、工程上の難点を解決した製造方法により製造することができる。
【００３０】
また、米国特許第５，９４５，２３３号に記載された通常の方法により製造されたポリベンゾイミダゾール(PBI)に付加的にリン酸及び水を添加することなく、単量体から一つの段階で製造されたポリリン酸含有ポリアゾール−アミド系重合体にただ少量の水を加え、ポリリン酸の加水分解を誘導し、硬粘性電解質ペースト/ゲルを製造して、工程上の煩わしさをなくすことができる。
【００３１】
本発明により製造される新規分岐マルチブロックポリベンゾイミダゾール−ベンズアミド共重合体電解質膜は、−２０〜２００℃の広い温度範囲及び無加湿条件下で高いイオン伝導度を示し、硬粘性電解質ペースト/ゲルは、電極を均一に被覆して、高い性能の燃料電池の提供を可能にする。
【００３２】
以下、本発明を詳細に説明する。
【００３３】
本発明の分岐マルチブロックポリベンゾイミダゾール−ベンズアミド共重合体は、前記化学式１で表される繰り返し単位からなることを特徴とする。
【００３４】
前記分岐マルチブロックポリベンゾイミダゾール−ベンズアミド共重合体は、芳香族及びヘテロ芳香族テトラアミノ化合物から選択される１種以上の化合物；カルボン酸単量体１個当たり二つ以上の酸性基を含む芳香族及びヘテロ芳香族カルボン酸及びこれのエステルから選択される１種以上の化合物；芳香族及びヘテロ芳香族ジアミノカルボン酸から選択される１種以上の化合物；芳香族及びヘテロ芳香族アミノカルボン酸、及び芳香族及びヘテロ芳香族ジアミノ化合物から選択される１種以上の化合物；及び芳香族及びヘテロ芳香族トリカルボン酸及びテトラカルボン酸から選択される１種以上の化合物を不活性ガス下でポリリン酸に溶かし、３００℃以下の温度で単量体から直接重合する方法により製造することができる。
【００３５】
前記分岐マルチブロックポリベンゾイミダゾール−ベンズアミド共重合体の製造方法は、(ａ)芳香族及びヘテロ芳香族テトラアミノ化合物と芳香族及びヘテロ芳香族カルボン酸に、芳香族及びヘテロ芳香族トリカルボン酸及びテトラカルボン酸から選択される１種以上の化合物を分岐剤として使用し、まずアゾール系ＡＺブロックを製造する段階；
(ｂ)前記ＡＺブロックを構成する化合物を不活性ガス下でポリリン酸に溶かし攪拌した後、芳香族及びヘテロ芳香族ジアミノカルボン酸を加え、分岐ＡＺブロックと
【化８】
2008512561.tif 000010
とが交互に化学的に結合された共重合体
【化９】
2008512561.tif 000011
を製造する段階；及び
(ｃ)前記共重合体溶液に、芳香族及びヘテロ芳香族ジアミノカルボン酸を加えて攪拌した後、芳香族及びヘテロ芳香族アミノカルボン酸、及び芳香族及びヘテロ芳香族ジアミノ化合物から選択される１種以上の化合物、 芳香族及びヘテロ芳香族カルボン酸から選択される１種以上の化合物と、芳香族及びヘテロ芳香族トリカルボン酸及びテトラカルボン酸などを、
【化１０】
2008512561.tif 000012
の溶液に加えて、前記化学式１で表される繰り返し単位からなる分岐マルチブロック共重合体を製造する段階を含んでなる製造方法(A)である。
【００３６】
前記製造方法(A)でアゾール系ＡＺブロックを先に製造することが好ましい。
【００３７】
前記(ａ)段階において、分岐剤は、分岐ＡＺブロックの製造時使用されるテトラアミノ化合物の含量を基準に、０．０１〜３０モル％の含量で使用することができ、好ましくは、０．０１〜１０モル％である。
【００３８】
前記(ｂ)段階において、ＡＺブロックを構成する化合物を不活性ガス下でポリリン酸に溶かし、３００℃以下、好ましくは、２２０℃以下の温度で８時間以下、好ましくは、５時間以下攪拌することができる。
【００３９】
前記(ｂ)段階において、芳香族及びヘテロ芳香族ジアミノカルボン酸は、ＡＺブロックを構成するテトラアミノ化合物の含量を基準に、０．０１〜９９．９９モル％の含量で使用することができ、好ましくは、５〜５０モル％である。
【００４０】
前記(ｃ)段階において、芳香族及びヘテロ芳香族ジアミノカルボン酸を加えて４８時間以下、好ましくは２４時間攪拌することができる。
【００４１】
前記(ｃ)段階において、芳香族及びヘテロ芳香族アミノカルボン酸及び芳香族及びヘテロ芳香族ジアミノ化合物から選択される１種以上の化合物、 芳香族及びヘテロ芳香族カルボン酸から選択される１種以上の化合物と、芳香族及びヘテロ芳香族トリカルボン酸及びテトラカルボン酸は、ＡＺブロックを構成するテトラアミノ化合物の含量を基準に、０．０１〜４９．９９モル％の含量で使用することができ、好ましくは、０．５〜２０モル％である。
【００４２】
また、前記分岐マルチブロックポリベンゾイミダゾール−ベンズアミド共重合体の製造方法は、
(ａ’)芳香族及びヘテロ芳香族ジアミノカルボン酸を不活性ガス下でポリリン酸に溶かし、まず
【化１１】
2008512561.tif 000013
を製造する段階；
(ｂ’)芳香族及びヘテロ芳香族アミノカルボン酸及び芳香族及びヘテロ芳香族ジアミノ化合物から選択される１種以上の化合物と、 芳香族及びヘテロ芳香族カルボン酸から選択される１種以上の化合物と、芳香族及びヘテロ芳香族トリカルボン酸及びテトラカルボン酸とを加え、繰り返し単位
【化１２】
2008512561.tif 000014
からなるマルチブロック共重合体を製造する段階；及び
(ｃ’)芳香族及びヘテロ芳香族テトラアミノ化合物と芳香族及びヘテロ芳香族カルボン酸に加えて、芳香族及びヘテロ芳香族トリカルボン酸及びテトラカルボン酸を分岐剤として使用して、前記化学式１で表される繰り返し単位からなる分岐マルチブロック共重合体を製造する段階を含んでなる製造方法（B）である。
【００４３】
前記(ａ’)段階において、芳香族及びヘテロ芳香族ジアミノカルボン酸は、不活性ガス下でポリリン酸に溶かし、３００℃以下、好ましくは、２２０℃以下の温度で８時間以下、好ましくは、５時間以下攪拌することができる。
【００４４】
前記(ｂ’)段階において、芳香族及びヘテロ芳香族アミノカルボン酸及び芳香族及びヘテロ芳香族ジアミノ化合物から選択される１種以上の化合物、 芳香族及びヘテロ芳香族カルボン酸から選択される１種以上の化合物、及び芳香族及びヘテロ芳香族トリカルボン酸及びテトラカルボン酸は、
【化１３】
2008512561.tif 000015
を構成する芳香族及びヘテロ芳香族ジアミノカルボン酸化合物の含量を基準に０．０１〜９９．９９モル％の含量で使用することができて、好ましくは、５〜５０モル％である。
【００４５】
前記(ｂ’)段階において、２２０℃以下の温度で４８時間以下、好ましくは２４時間以下攪拌することができる。
【００４６】
前記(ｃ’)段階において、芳香族及びヘテロ芳香族テトラアミノ化合物と芳香族及びヘテロ芳香族カルボン酸、芳香族及びヘテロ芳香族トリカルボン酸及びテトラカルボン酸は、
【化１４】
2008512561.tif 000016
を構成する芳香族及びヘテロ芳香族ジアミノカルボン酸化合物の含量を基準に、１０〜１０００モル％の含量で使用することができ、好ましくは、５０〜５００モル％である。
【００４７】
前記(ｃ’)段階において、２２０℃以下の温度で４８時間以下、好ましくは２４時間以下攪拌することができる。
【００４８】
本発明の製造方法で使用された前記芳香族及びヘテロ芳香族テトラアミノ化合物は、３，３’，４，４’−テトラアミノビフェニル、２，３，５，６−テトラアミノピリジン、１，２，４，５−テトラアミノベンゼン、ビス(３，４−ジアミノフェニル)スルホン、ビス(３，４−ジアミノフェニル)エーテル、３，３’，４，４’−テトラアミノベンゾフェノン、または、３，３’，４，４’−テトラアミノジフェニルメタン及び３，３’，４，４’−テトラアミノジフェニルジメチルメタンとこれらの塩、特に、これらのモノ−、ジ−、トリ−、及びテトラヒドロクロライド誘導体などを単独で又は組み合わせて使用することができる。
【００４９】
前記芳香族カルボン酸は、ジカルボン酸及びこれのエステル、無水物または酸クロライドなどを使用することができる。芳香族ジカルボン酸は、２，３−ビス(４−カルボキシルフェニル)キノキサリン、１，４−フェニレン−ビス−[３−(４’−カルボキシルフェニル)チオウレア]、ｐ−フェニレン−２，２’−ビス[５(６)−カルボキシルベンゾイミダゾール]、ビス(４−カルボキシルフェニル)ホスフィン酸、ビス(４−カルボキシルフェニル)フェニルメタノール、ビス(４−カルボキシルフェニル)フェニルホスフィンオキシド、５−ホスフィノイソフタル酸、イソフタル酸、テレフタル酸、フタル酸、５−ヒドロキシイソフタル酸、４−ヒドロキシイソフタル酸、２−ヒドロキシイソフタル酸、２，５−ジヒドロキシテレフタル酸、２，６−ジヒドロキシイソフタル酸、４，６−ジヒドロキシイソフタル酸、２，３−ジヒドロキシフタル酸、２，４−ジヒドロキシフタル酸、３，４−ジヒドロキシフタル酸、３−フルオロフタル酸、５−フルオロイソフタル酸、２−フルオロテレフタル酸、テトラフルオロフタル酸、テトラフルオロイソフタル酸、テトラフルオロテレフタル酸、１，４−ナフタレンジカルボン酸、１，５−ナフタレンジカルボン酸、２，６−ナフタレンジカルボン酸、２，７−ナフタレンジカルボン酸、ジフェン酸、１，８−ジヒドロキシナフタレン−３，６−ジカルボン酸、ビス(４−カルボキシフェニル)エーテル、ベンゾフェノン−４，４’−ジカルボン酸、ビス(４−カルボキシフェニル)スルホン、ビフェニル−４，４’−ジカルボン酸、４−トリフルオロメチルフタル酸、２，２−ビス(４−カルボキシフェニル)ヘキサフルオロプロパン、４，４’−スチルベンジカルボン酸、４−カルボキシ桂皮酸からなる芳香族ジカルボン酸；これらのＣ１〜Ｃ２０−アルキルエステル、Ｃ５〜Ｃ１２−アリールエステル；これらの酸無水物及びこれらの酸クロライドなどを単独で又は組み合わせて使用することができる。
【００５０】
前記へテロ芳香族カルボン酸は、ヘテロ芳香族ジカルボン酸またはこれのエステルまたは無水物として一つ以上の窒素、酸素、硫黄またはリン原子が芳香族内に存在するシステムであって、ピリジン−２，５−ジカルボン酸、ピリジン−３，５−ジカルボン酸、ピリジン−２，６−ジカルボン酸、ピリジン−２，４−ジカルボン酸、４−フェニル−２，５−ピリジンジカルボン酸、３，５−ピラゾールジカルボン酸、２，６−ピリミジンジカルボン酸、２，５−ピリミジンジカルボン酸、ベンゾイミダゾール−５，６−ジカルボン酸；これらのＣ１〜Ｃ２０−アルキルエステル、Ｃ５〜Ｃ１２−アリールエステル；これらの酸無水物または酸クロライドなどを使用することができる。
【００５１】
前記芳香族及びヘテロ芳香族ジアミノカルボン酸は、３，４−ジアミノ安息香酸、これのモノ−及びジヒドロクロライド誘導体などを使用することができる。
【００５２】
前記芳香族及びヘテロ芳香族アミノカルボン酸は、４−アミノ安息香酸、３−アミノ安息香酸、４−アミノ−２−スルホ安息香酸、４−アミノ−３−スルホ安息香酸、４−アミノ−２−スルホ安息香酸、２−アミノピリミジン−５−カルボン酸、６−アミノピリジン−３−カルボン酸、５−アミノピリジン−２−カルボン酸、５−アミノピラジン−２−カルボン酸、５−アミノピリミジン−２−カルボン酸、２−(フェニル)−ｐ−アミノ安息香酸、または３−(フェニル)−ｐ−アミノ安息香酸などを単独で又は組み合わせて使用することができる。
【００５３】
前記芳香族及びヘテロ芳香族ジアミノ化合物は、ベンゼン−１，４−ジアミン、２，５−ジアミノベンゼンスルホン酸、ピラジン−２，５−ジアミン、ピリジン−２，５−ジアミン、２−(フェニル)ベンゼン−１，４−ジアミン、ピリミジン−２，５−ジアミン、２−(ピリジン−３−イル)ベンゼン−１，４−ジアミン、２−(ピリジン−２−イル)ベンゼン−１，４−ジアミン、２−(ピリジン−５−イル)ベンゼン−１，４−ジアミン、４，４’−ジアミノビフェニル、３，３’−ジアミノビフェニル、３，４’−ジアミノビフェニル、５−アミノ−２−(ｐ−アミノフェニル)ベンゼンスルホン酸、２−アミノ−５−(ｐ−アミノフェニル)ベンゼンスルホン酸、または、４，４’−ジアミノ−２−フェニルビフェニルなどを単独で又は組み合わせて使用することができる。
【００５４】
前記分岐剤は、芳香族及びヘテロ芳香族トリカルボン酸及びテトラカルボン酸及びこれのエステル、無水物または酸クロライドなどを使用することができる。
【００５５】
前記分岐剤として使用される芳香族トリカルボン酸；これらのＣ１〜Ｃ２０−アルキルエステル、Ｃ５〜Ｃ１２−アリールエステル；これらの酸無水物または酸クロライドは、１，３，５−ベンゼントリカルボン酸(トリメシン酸)、１，２，４−ベンゼントリカルボン酸(トリメリト酸)、３，５，３’−ビフェニルトリカルボン酸、または３，５，４’−ビフェニルトリカルボン酸などを単独で又は組み合わせて使用することができる。
【００５６】
前記分岐剤として使用される芳香族テトラカルボン酸またはテトラカルボン酸；これらのＣ１〜Ｃ２０−アルキルエステル、またはＣ５〜Ｃ１２−アリールエステル；これらの酸無水物または酸クロライドは、３，５，３’，５’−ビフェニルテトラカルボン酸、１，２，４，５−ベンゼンテトラカルボン酸、ベンゾフェノンテトラカルボン酸、３，３’，４，４’−ビフェニルテトラカルボン酸、２，２’，３，３’−ビフェニルテトラカルボン酸、１，２，５，６−ナフタレンテトラカルボン酸、または１，４，５，８−ナフタレンテトラカルボン酸などを単独で又は組み合わせて使用することができる。
【００５７】
前記分岐剤として使用されるヘテロ芳香族トリカルボン酸及びテトラカルボン酸；これらのＣ１〜Ｃ２０−アルキルエステル、Ｃ５〜Ｃ１２−アリールエステル；及びこれらの酸無水物は、２，４，６−ピリジントリカルボン酸を使用することができる。
【００５８】
前記分岐マルチブロック共重合体は、アゾール系ＡＺ繰り返し単位の数が１０個以上であることが好ましく、さらに好ましくは、１００個以上である。また、アミド系ＡＭ繰り返し単位の数が１以上であることが好ましく、さらに好ましくは、１０個以上である。
【００５９】
本発明の目的のために、ベンゾイミダゾール−ベンズアミド繰り返し単位を含む分岐マルチブロック共重合体が好ましく、ベンゾイミダゾール−ベンズアミド繰り返し単位を含む分岐マルチブロック共重合体の例を下記化学式８に表した。
【００６０】
【化１５】
2008512561.tif 000017
前記化学式８において、
Ａｒ１１は、
【化１６】
2008512561.tif 000018
からなる群から選択され、
Ａｒ１２は、
【化１７】
2008512561.tif 000019
であり、
Ａｒ１３は、
【化１８】
2008512561.tif 000020
であり、
ｃは、０＜ｃ＜１であって、
１≦ｍ＜１０，０００であり、１≦ｎ＜１０，０００であり、１≦ｋ＜１０，０００である。
【００６１】
本発明のマルチブロックポリベンゾイミダゾール−ベンズアミド共重合体は、高い分子量を有して、その固有粘度は、測定した結果、３．４ｄｌ/ｇ以上で、市販のポリベンゾイミダゾールの固有粘度より非常に高い。これは、前記共重合体製造に使用された分岐剤、即ち、トリカルボン酸またはテトラカルボン酸の寄与効果と、ベンゾイミダゾール−ベンズアミドの繰り返し単位からなるマルチブロック共重合体固有の特性によるものであると考えられる。
【００６２】
本発明は、前記製造されたマルチブロックポリベンゾイミダゾール−ベンズアミド共重合体から電解質膜を製造することができる。
【００６３】
前記電解質膜は、直接塗布法、即ち、前記製造されたポリリン酸含有マルチブロックポリベンゾイミダゾール−ベンズアミド共重合体溶液を支持体上に、好ましくは、親水処理された支持体上に直接塗布した後、塗布された溶液から膜が形成されるまでポリリン酸溶媒の加水分解を誘導して製造することができる。
【００６４】
本発明は、前記製造されたマルチブロックポリベンゾイミダゾール−ベンズアミド共重合体から硬粘性電解質ペースト/ゲルを製造することができる。
【００６５】
前記硬粘性電解質ペースト/ゲルは、前記製造されたポリリン酸含有マルチブロックポリベンゾイミダゾール−ベンズアミド共重合体溶液に少量の水を添加して攪拌し、ポリリン酸の加水分解を誘導すると同時に、残っている水を除去することにより製造することができる。
【００６６】
前記添加される水は、ポリリン酸含量を基準に、１００〜１，０００モル％の含量で使用することができて、好ましくは、１００〜２００モル％である。
【００６７】
前記攪拌時間は、１００〜１５０℃の温度で４８時間以下、好ましくは、２４時間である。
【００６８】
前記製造された硬粘性電解質ペースト/ゲルは、リン酸含有量が５０〜２００重量％であり、好ましくは、約１００重量％である。
【００６９】
本発明の膜−電極接合体は、電解質膜に硬粘性電解質ペースト/ゲル及び貴金属ベースの触媒を含有する電極を被覆して、容易な方法により製造することができ、燃料電池に適用時、向上された性能を提供しうる。
【００７０】
本発明は、前記製造された膜−電極接合体を適用した燃料電池を製造することができる。
【発明を実施するための最良の形態】
【００７１】
以下、実施例を通じて本発明を詳細に説明するが、本発明がこれらの実施例に限定されるものではない。
【００７２】
［実施例１］
〔分岐マルチブロックポリベンゾイミダゾール−ベンズアミド共重合体[Branched multiblock poly(2,2′-p-(phenylene)-5,5′-bibenzimidazole)-//- poly(2,5-benzimidazole)-//-poly(p-benzamide)](80-15-5重量%)１の製造〕
重合に使用されるジカルボン酸と、３，３’，４，４’−テトラアミノビフェニルは、８０℃、真空下で２４時間以上乾燥し、３，４−ジアミノ安息香酸は、蒸留水から再結晶して精製した。即ち、蒸留水１００ｍＬに５ｇの３，４−ジアミノ安息香酸を入れて加熱し全て溶かした後、３，４−ジアミノ安息香酸水溶液を徐々に冷やして、褐色の針状結晶を得た。このように精製された３，４−ジアミノ安息香酸を８０℃、真空下で２４時間以上乾燥した後、重合体製造に使用した。重合に使用される溶媒として、ジュンセイ(JUNSEI)から提供されたポリリン酸(P2O5:85%、H3PO4:15%)を使用した。
【００７３】
窒素雰囲気の攪拌器付き反応槽にポリリン酸８０ｇを加えた後、１７０℃に温度を上げ、ポリリン酸の攪拌を容易にした後、３，３’，４，４’−テトラアミノビフェニル２．０００ｇ(9.334mmol)、テレフタル酸１．５２７ｇ(9.194mmol)、１，３，５−ベンゼントリカルボン酸０．０１９ｇ(0.093mmol)をポリリン酸に加えて３時間攪拌した後、３，４−ジアミノ安息香酸０．７１０ｇ(4.667mmol)を反応重合体溶液に加えて、さらに１８時間攪拌した。最後に、４−アミノ安息香酸０．２２４ｇ(1.633mmol)を反応重合体溶液に添加して、さらに２４時間攪拌して重合反応を行い、非常に粘度の高い分岐マルチブロックポリアゾール−アミド(80-15-5重量%)共重合体１を製造した。
【００７４】
［実施例２］
〔分岐マルチブロックポリベンゾイミダゾール−ベンズアミド共重合体[Branched multiblock poly(2,2′-p-(phenylene)-5,5′-bibenzimidazole)-//- poly(2,5-benzimidazole)-//-poly(p-benzamide)](84-11-5wt%)２の製造〕
前記実施例１で、ポリリン酸８０ｇ、３，３’，４，４’−テトラアミノビフェニル２．０００ｇ(9.334mmol)、テレフタル酸１．５２７ｇ(9.194mmol)、１，３，５−ベンゼントリカルボン酸０．０１９ｇ(0.093mmol)、３，４−ジアミノ安息香酸０．４７３ｇ(3.111mmol)、及び４−アミノ安息香酸０．２１１ｇ(1.542mmol)を使用して共重合体２を製造したことを除いては、実施例１と同様に行った。
【００７５】
［実施例３］
〔分岐マルチブロックポリベンゾイミダゾール−ベンズアミド共重合体[Branched multiblock poly(2,2′-m-(phenylene)-5,5′-bibenzimidazole)-//- poly(2,5-benzimidazole)-//-poly(p-benzamide)](80-15-5wt%)３の製造〕
前記実施例１で、ポリリン酸８０ｇ、３，３’，４，４’−テトラアミノビフェニル２．０００ｇ(9.334mmol)、イソフタル酸１．５２７ｇ(9.194mmol)、１，３，５−ベンゼントリカルボン酸０．０１９ｇ(0.093mmol)、３，４−ジアミノ安息香酸０．７１０ｇ(4.667mmol)、及び４−アミノ安息香酸０．２２４ｇ(1.633mmol)を使用して共重合体３を製造したことを除いては、実施例１と同様に行った。
【００７６】
［実施例４］
〔分岐マルチブロックポリベンゾイミダゾール−ベンズアミド共重合体[Branched multiblock poly(2,2′-(4,4′-triphenylphosphineoxide)-5,5′ -bibenzimidazole)--poly(2,5-benzimidazole)--poly(p-benzamide)](85-11-4wt%)４の製造〕
前記実施例１で、ポリリン酸８０ｇ、３，３’，４，４’−テトラアミノビフェニル２．０００ｇ(9.334mmol)、ビス(４−カルボキシルフェニル)フェニルホスフィンオキシド３．３６８ｇ(9.194mmol)、１，３，５−ベンゼントリカルボン酸０．０１９ｇ(0.093mmol)、３，４−ジアミノ安息香酸０．７１０ｇ(4.667mmol)、及び４−アミノ安息香酸０．２２４ｇ(1.633mmol)を使用して共重合体４を製造したことを除いては、実施例１と同様に行った。
【００７７】
［実施例５〜８］
〔ポリベンゾイミダゾール−ベンズアミド共重合体電解質膜試験片の製造〕
前記実施例１〜４で製造した非常に粘度の高い分岐マルチブロックポリベンゾイミダゾール−ベンズアミド共重合体１〜４溶液に、ポリリン酸及びリン酸８０ｇをさらに入れた後、２４時間攪拌して溶液の粘度を低めた。直接溶液を注ぐ方法によりフィルムを製造する前に、ドクターブレード及び支持体として使用されるパイレックス（登録商標）ガラス板は、約２００℃に加熱して使用した。前記重合溶液を加熱された支持体に注いだ後、加熱されたドクターブレードを利用し、一定厚さで重合溶液を塗布した。前記塗布されたガラス板を、水平を合わせた８０℃の恒温恒湿器に２時間程度保管して、溶液が広く広がるようにした後、４０％の相対湿度を加えてポリリン酸の加水分解を誘導した。約２〜３日間徐々に温度は下げて相対湿度は上げながら、最終的に４０℃、相対湿度８０％を維持すると同時に、ポリリン酸の加水分解を通じて誘導される過剰量のリン酸と水はその時々除去した。最終的に形成された膜を支持体から分離して、リン酸含有ポリベンゾイミダゾール−ベンズアミド共重合体電解質膜試験片１〜４を製造した。
【００７８】
［実施例９〜１２］
〔ポリベンゾイミダゾール−ベンズアミド硬粘性ペースト/ゲルの製造〕
前記実施例１〜４で製造した分岐マルチブロックポリベンゾイミダゾール−ベンズアミド共重合体１〜４溶液に３６０ｇのポリリン酸を加えた後、２００℃で２４時間攪拌し、非常に粘度の高い共重合体１溶液の粘度を下げた。前記共重合体１溶液の温度を１５０℃に下げた後、８０ｇの水を徐々に加えてポリリン酸の加水分解を誘導すると同時に、振とうして硬粘性ペースト/ゲルが製造されるまで残っている水を除去し、硬粘性ペースト/ゲル１〜４を製造した。製造された硬粘性ペースト/ゲルは、約９９重量％のリン酸を含有していた。
【００７９】
［実施例１３〜１６］
〔電解質膜から膜−電極接合体の製造〕
前記実施例５〜８で製造したポリベンゾイミダゾール−ベンズアミド共重合体電解質膜試験片１〜４をそれぞれ使用した。前記製造された１００μｍ内外の電解質膜を使用して５層（layer）の膜−電極接合体(MEA)を製造した。還元極(カソード)と酸化極(アノード)は、いずれも０．５ｍｇ  Ｐｔ/ｃｍ２がローディングされており、電極の大きさは、５×５ｃｍ２、電解質膜の大きさは、１０×１０ｃｍ２であった。触媒電極は、ＰＴＦＥ(ポリテトラフルオロエチレン)をバインダーとして製造した。凝集なくよく分散された触媒スラリーを作るために、ＩＰＡ(イソプロピルアルコール)、ＰＴＦＥ(60重量% の水中分散液)、水、及び触媒を適量混合してスラリーを製造した後、５分間超音波粉砕過程を経て、小さい粒子として分散させた。製造された電極スラリーは、ブラシを使用してＧＤＬ(ガス拡散層)に一定量を塗布して、３５０℃で３０分間加熱した。また、前記実施例９〜１２で製造したポリベンゾイミダゾール−ベンズアミド共重合体硬粘性電解質ペースト/ゲル１〜４をそれぞれ製造された電極に追加塗布して、ポリベンゾイミダゾール−ベンズアミド高分子を触媒層間に浸透させた。
【００８０】
前記電解質膜試験片とＧＤＥ(Gas Diffusion Electrode)の高温圧着条件は、次のようである。高温圧着器の温度を１４０℃に上げた後、０．１トンで５分間維持し、熱伝達が十分なされるようにした。その後、１．０トンで２分間維持して、電解質膜とＧＤＥが十分接着されるようにした。
【００８１】
［比較例１］
〔ポリパラベンゾイミダゾール共重合体[Poly(2,2-p-(phenylene)-5,5- bibenzimidazole)]５の製造〕
前記実施例１において、ポリリン酸８０ｇ、３，３’，４，４’−テトラアミノビフェニル３．０００ｇ(9.334mmol)、及びテレフタル酸２．３２６ｇ(9.334mmol)を使用して４８時間攪拌反応して、ポリパラベンゾイミダゾール共重合体５を製造したことを除いては、前記実施例１と同様に行った。
【００８２】
［比較例２］
〔ポリベンゾイミダゾール共重合体[Poly(2,5-benzimidazole)]６の製造〕
前記実施例１において、ポリリン酸８０ｇ及び３，４−ジアミノ安息香酸４．０００ｇ(26.290mmol)を２４時間攪拌反応して、ポリベンゾイミダゾール共重合体６を製造したことを除いては、前記実施例１と同様に行った。
【００８３】
［比較例３〜４］
〔電解質膜試験片の製造〕
前記実施例５において、前記比較例１〜２で製造した共重合体５〜６を使用して電解質膜試験片５〜６を製造したことを除いては、実施例５と同様に行った。
【００８４】
［比較例５〜６］
〔硬粘性電解質ペースト/ゲルの製造〕
前記実施例９において、前記比較例１〜２で製造した共重合体５〜６を使用して硬粘性電解質ペースト/ゲル５〜６を製造したことを除いては、実施例９と同様に行った。
【００８５】
［比較例７〜８］
〔電解質膜から膜−電極接合体の製造〕
前記実施例１３において、前記比較例３〜４で製造した電解質膜試験片５〜６及び比較例５〜６で製造した硬粘性電解質ペースト/ゲル５〜６を使用して製造したことを除いては、実施例１３と同様に行った。
【００８６】
前記実施例及び比較例により製造された電解質膜試験片の物性及び膜−電極接合体の燃料電池性能を下記の方法により測定し、下記表１及び図面に示した。
【００８７】
＊水素イオン伝導度の測定−ZAHNER IM-6 Impedance Analyzerを使用して、1 Hz - 1 MHzの周波数(frequency)領域でポテンシオスタティック２プローブ（Potentio-Static Two-Probe）法により、−２０〜２００℃の温度範囲まで無加湿状態で測定し、その結果を図１に示し、温度１４０℃及び無加湿状態で時間による水素イオン伝導度測定結果を図２に示した。
【００８８】
＊機械的強度の測定−Zwick UTMで測定して、常温で湿度２５％下で、それぞれの電解質膜試験片をASTM D-882(Standard Test Method for Tensile Properties of Thin Plastic Sheeting)を満たすDog-Bone状のフィルムを製造して、５０ｍｍ/ｍｉｎのクロスヘッドスピードでそれぞれ５回ずつ繰り返し測定した後、測定された引張強度の平均値を測定して、下記表１に示した。
【００８９】
＊リン酸ドープ水準の測定−酸ドープ量は、中和滴定法を使用して測定した。製造された電解質膜約１ｇを蒸留水(300mL)で煮沸して、ドープされたリン酸を抽出した後、０．１Ｎ  ＮａＯＨ標準溶液を用いて抽出されたリン酸を滴定して、リン酸のモル数を計算した。リン酸が除去された電解質膜は、１２０℃、真空オーブンで２４時間以上乾燥した後、電解質膜の重量を測定した。高分子を構成するイミダゾール単位当たりドープされたリン酸の数、即ち、ドープ水準を下記数式１により計算して、結果を下記表１に示した。
【００９０】
【数１】
2008512561.tif 000021
上記式で、ドープされたリン酸モル数は、滴定に使用された０．１Ｎ  ＮａＯＨモル数である。
【００９１】
＊燃料電池性能評価−製造された膜−電極接合体を単位セル(single cell)に組み立てて作動させ、セル温度は、１２０℃〜２００℃、Ｈ２と空気の流量がそれぞれ３００ｓｃｃｍ、１２００ｃｃｍであった。外部の加湿装置はなく、大気圧下で燃料電池性能を評価し、結果を図３に示した。セル温度は、１６０℃であり、一定電流(300mA/Cm2)下で時間による電圧の減少を図４に示した。ＯＣＶ(Open Circuit Voltage)は、０．９５Ｖ以上の高い値を有し、定電圧モードで一定時間セルを作動させ、安定した電流密度値を確認した。
【００９２】
【表１】
2008512561.tif 000022
【００９３】
上記表１を通じて、本発明により製造した実施例５〜８の分岐マルチブロックポリベンゾイミダゾール−ベンズアミド共重合体電解質膜は、比較例３〜４の従来のポリアゾール系共重合体電解質膜と比較して、リン酸ドープ水準が低く、見かけ物性、応力歪（stress and strain）においても、同等以上の効果を示すことを確認することができ、図１からは、水素イオン伝導度が向上されたことを確認することができた。図２からは、時間により伝導度が低下することなく均一に維持されることを確認することができた。
【００９４】
また、本発明により製造した実施例６の分岐マルチブロックポリベンゾイミダゾール−ベンズアミド共重合体電解質膜試験片２の作動温度によるＰＥＭ燃料電池性能を示した図３からは、本発明により製造した電解質膜は、１８０℃、０．６Ｖで４００ｍＡ/ｃｍ２の優れた性能を示すことを確認することができ、前記電解質膜試験片２の１６０℃、３００ｍ/ｃｍ２条件下で時間によるＰＥＭ燃料電池性能の変化推移を示した図４からは、時間の経過により燃料電池の性能が低下することなく、均一に維持されることを確認することができた。
【００９５】
［発明の効果］
以上説明したように、本発明の分岐マルチブロックポリベンゾイミダゾール−ベンズアミド共重合体から製造された電解質膜は、広い温度範囲で高い水素イオン伝導度を有しながらも、機械的物性、耐化学性及び熱安定性に優れているだけではなく、リン酸ドープによる膜物性の低下を効果的に制御して、低いリン酸ドープ水準でも高い水素イオン伝導度を実現する効果がある。本発明の分岐マルチブロックポリベンゾイミダゾール−ベンズアミド共重合体から製造された硬粘性電解質ペースト/ゲルは、電極を均一に被覆させる効果があり、前記電解質膜及び硬粘性電解質ペースト/ゲルを燃料電池に適用して、作動性能の向上された燃料電池を提供する効果がある。
【００９６】
以上、本発明の望ましい具体例について詳細に説明したが、当業界の通常の知識を有する者にとって、本発明の思想及び範囲から逸脱することなく、多様な変形及び修正が可能であることは明らかであり、このような変形及び修正が添付の請求の範囲に含まれることは自明なことである。
【図面の簡単な説明】
【００９７】
【図１】本発明の一実施例により製造した分岐マルチブロックポリベンゾイミダゾール−ベンズアミド共重合体電解質膜の、温度による水素イオン伝導度を測定した結果である。
【図２】本発明の一実施例により製造した分岐マルチブロックポリベンゾイミダゾール−ベンズアミド共重合体電解質膜の、１４０℃での時間による水素イオン伝導度を測定した結果である。
【図３】本発明の一実施例により製造した分岐マルチブロックポリベンゾイミダゾール−ベンズアミド共重合体電解質膜試験片２の、作動温度によるＰＥＭ燃料電池性能を示した結果である。
【図４】本発明の一実施例により製造した分岐マルチブロックポリベンゾイミダゾール−ベンズアミド共重合体電解質膜試験片２の、１６０℃、３００ｍＡ/ｃｍ２の条件下で時間によるＰＥＭ燃料電池性能の変化推移を示した結果である。
【図１】
2008512561.tif 000040
【図２】
2008512561.tif 000041
【図３】
2008512561.tif 000042
【図４】
2008512561.tif 000043
【国際調査報告】
2008512561.tif 000044
2008512561.tif 000045